(57)【要約】【課題】多量に発汗した汗や接触した水分、供給される水分を速やかに吸収し短時間で乾燥が可能な、吸水性と拡散蒸発性に優れる単層構造織編物および繊維製品を提供する。【解決手段】単層構造の織編物であって、単繊維繊度が１ｄｔｅｘより大の赤外線吸収性繊維と、単繊維繊度が１ｄｔｅｘ以下の繊維とを含むことを特徴とする吸水性と拡散蒸発性に優れる単層構造織編物、および該単層構造織編物を用いてなる繊維製品。【選択図】なし【特許請求の範囲】
【請求項１】
単層構造の織編物であって、単繊維繊度が１ｄｔｅｘより大の赤外線吸収性繊維と、単繊維繊度が１ｄｔｅｘ以下の繊維とを含むことを特徴とする吸水性と拡散蒸発性に優れる単層構造織編物。
【請求項２】
前記の赤外線吸収性繊維が、赤外線吸収剤がポリマー中に練りこまれたポリエステル繊維である、請求項１に記載の吸水性と拡散蒸発性に優れる単層構造織編物。
【請求項３】
前記の単繊維繊度１ｄｔｅｘ以下の繊維がポリエステル繊維である、請求項１または請求項２に記載の吸水性と拡散蒸発性に優れる単層構造織編物。
【請求項４】
前記の単繊維繊度が１ｄｔｅｘより大の赤外線吸収性繊維と、単繊維繊度が１ｄｔｅｘ以下の繊維とが複合糸として織編物中に含まれる、請求項１〜３のいずれかに記載の吸水性と拡散蒸発性に優れる単層構造織編物。
【請求項５】
織編物の目付けが２５０ｇｒ／ｍ２以下である、請求項１〜４のいずれかに記載の吸水性と拡散蒸発性に優れる単層構造織編物。
【請求項６】
ＪＩＳ  Ｌ１９０７−１９９８（バイレック法）により測定した吸水性が６ｃｍ以上である、請求項１〜５のいずれかに記載の吸水性と拡散蒸発性に優れる単層構造織編物。
【請求項７】
請求項１〜６のいずれかに記載の単層構造織編物を用いてなる、タオル、布きん、魚介類の天日乾燥用シート、スポーツ衣料、インナー衣料、紳士衣料、婦人衣料、および裏地衣料からなる群より選択されるいずれかの繊維製品。
【発明の詳細な説明】
【技術分野】
【０００１】
本発明は、吸水性と拡散蒸発性に優れる単層構造織編物および繊維製品に関するものである。
【背景技術】
【０００２】
一般に、ポリエステル繊維やポリアミド繊維等の疎水性繊維は、綿やレーヨン等の親水性繊維に比べて乾燥速度が速いという特徴を有している。このため、従来、発汗時の速乾性や洗濯後の乾燥性を高めるために、疎水性繊維１００％からなる織編物が、多くの衣料用品に用いられている。
【０００３】
かかる疎水性繊維は、親水性繊維に比べ、速乾性に優れるものの、多量発汗を伴うハードなスポーツ、雨や雪の中でのアウトドアスポーツやウインタースポーツ、水中でのマリンスポーツなど、衣料用品が大量の水分を吸収する用途においては、冷え感、べとつき感といった不快感を十分に解消するには至っておらず、さらに優れた速乾性を望まれていた。また、夏場など洗濯回数の増加する季節においても、乾燥速度のより速い素材が求められている。
【０００４】
このため、例えば、特許文献１では、多層構造編地において、表面層を構成する繊維として、裏面層を構成する繊維より単糸繊度の小さい繊維を配置することにより、汗を生地裏面層から表面層に移動拡散させ、速乾性を上げる方法が提案されている。また、特許文献２では、多層構造編地において表面層に赤外線吸収剤を固着させることが提案されているが、発汗した汗を吸収する上で十分とは言えなかった。さらに、本発明者は、特願２００７−２７３６６７号および特願２００８−０２６３５８号において、赤外線吸収性繊維と単繊維繊度１ｄｔｅｘ以下の繊維が配された多層構造織編物を提案した。
しかしながら、これら多層構造織編物では目付けが大きくなるため用途が限定されることが判明した。
【０００５】
【特許文献１】特開平９−３１６７５７号公報
【特許文献２】特開２００４−２７４０９号公報
【発明の開示】
【発明が解決しようとする課題】
【０００６】
本発明は、上記の背景に鑑みなされたものであり、その目的は、多量に発汗又は吸水しても速やかに汗や水分を短時間で移動し、乾燥させることが可能な、吸水性と拡散蒸発性に優れる単層構造織編物および繊維製品を提供することにある。
【課題を解決するための手段】
【０００７】
本発明者は、上記目的を達成するため鋭意検討した結果、単繊維繊度が１ｄｔｅｘより大の赤外線吸収性繊維と、単繊維繊度が１ｄｔｅｘ以下の繊維とを用いて単層構造織編物を製編織することにより所望の単層構造織編物が得られることを見出し、さらに鋭意検討を重ねることにより本発明に想到した。
【０００８】
かくして、本発明によれば「単層構造の織編物であって、単繊維繊度が１ｄｔｅｘより大の赤外線吸収性繊維と、単繊維繊度が１ｄｔｅｘ以下の繊維とを含むことを特徴とする吸水性と拡散蒸発性に優れる単層構造織編物。」が提供される。
【０００９】
その際、前記の赤外線吸収性繊維が、赤外線吸収剤がポリマー中に練りこまれたポリエステル繊維であることが好ましい。一方、前記の単繊維繊度１ｄｔｅｘ以下の繊維がポリエステル繊維であることが好ましい。また、前記の単繊維繊度が１ｄｔｅｘより大の赤外線吸収性繊維と、単繊維繊度が１ｄｔｅｘ以下の繊維とが複合糸として織編物中に含まれることが好ましい。
【００１０】
本発明の単層構造織編物において、目付けが２５０ｇｒ／ｍ２以下であることが好ましい。更に好ましくは２００ｇｒ／ｍ２以下であることが好ましい。また、ＪＩＳ  Ｌ１９０７−１９９８（バイレック法）により測定した吸水性が６ｃｍ以上であることが好ましい。
【００１１】
また、本発明によれば、前記の単層構造織編物を用いてなる、タオル、布きん、魚介類の天日乾燥用シート、スポーツ衣料、インナー衣料、紳士衣料、婦人衣料、および裏地衣料からなる群より選択されるいずれかの繊維製品が提供される。
【発明の効果】
【００１２】
本発明によれば、多量に発汗または吸水しても速やかに汗または水分を短時間で乾燥可能な、吸水性と拡散蒸発性に優れる単層構造織編物および繊維製品が得られる。
【発明を実施するための最良の形態】
【００１３】
以下、本発明の実施の形態について詳細に説明する。まず、本発明の単層構造織編物は、単層からなるものであり、織物組織としては平組織、ツイル組織、サテン組織、およびこれらの変化組織、編物組織としては天竺組織などが例示される。２層以上の多層構造を有する織編物では、目付けが重くなりすぎるので本発明から除外する。１ｄｔｅｘより大の赤外線吸収性繊維による吸熱作用と、単繊維繊度が１ｄｔｅｘ以下の繊維による吸水作用を表裏に分けて夫々の作用効果を強調して働かせる多層構造布帛とは異なり、両作用を同時にバランスよく発揮させるのが本発明品の特徴でもある。
【００１４】
本発明の織編物において、単繊維繊度が１ｄｔｅｘより大の赤外線吸収性繊維と、単繊維繊度が１ｄｔｅｘ以下の繊維とが含まれる。
ここで、前記赤外線吸収性繊維としては、特開２００１−２１４３４８号公報や特開２００４−２７４０９号公報に開示された赤外線吸収性繊維が好適に例示される。すなわち、赤外線領域における吸光度の大きい物質をポリマー中に練りこむか、繊維表面に付着させた合成繊維が好適である。
【００１５】
赤外線領域における吸光度の大きい物質としては、カーボン、炭化ケイ素、炭化ジルコニウム、有機色素、アンチモンドープ酸化錫やスズドープ酸化インジウムなどの金属酸化物系微粒子が好ましく例示される。さらに濃色に着色されているものが好ましい。なお、かかる物質の添加量はポリマー重量に対して０．２〜６．０重量％の範囲内であることが好ましい。
【００１６】
赤外線領域における吸光度の大きい物質をポリマー中に練りこむか、繊維表面に付着させる合成繊維の種類としては、ポリエステル、ポリアミド、ポリアクリルニトリル、ポリプロピレン等の合成繊維が例示される。なかでも、赤外線領域における吸光度の大きい物質をポリマー中に練りこんだポリエステル繊維が好ましく例示される。ポリエステル繊維はジカルボン酸成分とジグリコール成分とから製造される。ジカルボン酸成分としては、主としてテレフタル酸が用いられることが好ましく、ジグリコール成分としては主としてエチレングリコール、トリメチレングリコール及びテトラメチレングリコールから選ばれた１種以上のアルキレングリコールを用いることが好ましい。また、ポリエステル樹脂には、前記ジカルボン酸成分及びグリコール成分の他に第３成分を含んでいてもよい。該第３成分としては、カチオン染料可染性アニオン成分、例えば、ナトリウムスルホイソフタル酸；テレフタル酸以外のジカルボン酸、例えばイソフタル酸、ナフタレンジカルボン酸、アジピン酸、セバシン酸；及びアルキレングリコール以外のグリコール化合物、例えばジエチレングリコール、ポリエチレングリコール、ビスフェノールＡ、ビスフェノールスルフォンの１種以上を用いることができる。さらには、ポリ乳酸やステレオコンプレックスポリ乳酸などの生分解性を有するポリエステル繊維でもよい。
【００１７】
前記繊維を形成する樹脂中には、必要に応じて、艶消し剤（二酸化チタン）、微細孔形成剤（有機スルホン酸金属塩）、変色防止剤、熱安定剤、難燃剤（三酸化二アンチモン）、蛍光増白剤、着色顔料、帯電防止剤（スルホン酸金属塩）、吸湿剤（ポリオキシアルキレングリコール）、抗菌剤、その他の無機粒子の１種以上が含まれていてもよい。
【００１８】
また、前記赤外線吸収性繊維において、単繊維繊度が１ｄｔｅｘより大（好ましくは１．１〜１０．０ｄｔｅｘ）であることが肝要である。裏面層に配される赤外線吸収性繊維の単繊維繊度を１ｄｔｅｘより大とすることにより、水分を裏面層から表面層へと速く移行させることができる。
【００１９】
一方、単繊維繊度が１ｄｔｅｘ以下の繊維は保水性の役目をはたすものであり。織編物に単繊維繊度１ｄｔｅｘ以下の繊維が含まれていない場合、肌から発汗した汗や接触した水分を速く十分に吸水したり保水できずに好ましくない。かかる単繊維繊度１ｄｔｅｘ以下の繊維としては、ポリエステル繊維、ポリエステルとナイロンとの分割型複合繊維を分割して得られた極細繊維、海島型複合繊維の海成分を溶解して得られた極細繊維や超極細線（ナノファイバー）などが好ましい。
【００２０】
本発明の単層構造織編物は、前記のような単繊維繊度が１ｄｔｅｘより大の赤外線吸収性繊維と前記のような単繊維繊度１ｄｔｅｘ以下の繊維（またはポリエステルとナイロンとの分割型複合繊維）とを用いて織編物を製編織することにより製造することができる。
【００２１】
その際、単繊維繊度が１ｄｔｅｘより大の赤外線吸収性繊維および単繊維繊度１ｄｔｅｘ以下の繊維以外に、他の繊維を用いてもさしつかえない。また、繊維の繊維形状としては、短繊維でもよいし長繊維（マルチフィラメント）でもよいが、赤外線吸収性繊維以外の繊維は、連続した毛細管現象を利用した吸水性の点で長繊維であることが好ましい。さらには、通常の仮撚捲縮加工が施された仮撚捲縮加工糸や２種以上の構成糸条を空気混繊加工や複合仮撚加工させた複合糸であってもよい。
【００２２】
ここで、前記のような単繊維繊度が１ｄｔｅｘより大の赤外線吸収性繊維と前記のような単繊維繊度１ｄｔｅｘ以下の繊維（またはポリエステルとナイロンとの分割型複合繊維）とを交織または交編するか、両者を含む複合糸を用いて製編織することが好ましい。特に特公平６−８９４９４号公報に記載されているような、芯糸の周りに鞘糸が撚回し、かつ押え糸により形態安定とした複合糸を採用すると吸水性が向上するため好ましい。
【００２３】
また、前記単繊維繊度が１ｄｔｅｘより大の赤外線吸収性繊維および単繊維繊度１ｄｔｅｘ以下の繊維および必要に応じて含まれる他の繊維の単繊維繊度、総繊度、単糸数はその用途によっても異なるが、衣料用途であれば、赤外線吸収性繊維および他の繊維で、単糸繊維繊度１．１〜１０．０ｄｔｅｘ、総繊度２０〜３００ｄｔｅｘ、単糸数１０〜４００本、単繊維繊度１ｄｔｅｘ以下の繊維で単繊維繊度０．０１〜０．８ｄｔｅｘ、総繊度２０〜３００ｄｔｅｘ、単糸数１０〜４００本の範囲であることが好ましい。単繊維繊度１ｄｔｅｘ以下の繊維はナノファイバーと称される、単繊維径が１０００ｎｍ以下の超極細繊維であってもよい。また、非衣料用途（産業用途）であれば、赤外線吸収性繊維および他の繊維で、単糸繊維繊度１．１〜１０．０ｄｔｅｘ、総繊度５０〜１０００ｄｔｅｘ、単糸数１０〜４００本、単繊維繊度１ｄｔｅｘ以下の繊維で単繊維繊度０．０１〜０．８ｄｔｅｘ、総繊度４０〜６００ｄｔｅｘ、単糸数１０〜４００本の範囲であることが好ましい。また、単糸繊維の断面形状には制限はなく、通常の円形断面のほかに三角、扁平、くびれ付扁平、十字形、六様形、あるいは中空形などの異型断面形状であってもよい。
【００２４】
織編物を製編織する際の織編機は通常のものでよく、織編組織としては前述のものが好適に例示される。
【００２５】
また、織編物の織編密度としては特に限定されないが、吸水性や風合い汗や水分等の拡散蒸発の点で、織物であれば、経密度５０〜２００本／２．５４ｃｍ、緯密度５０〜２００本／２．５４ｃｍの範囲が適当であり、編物であれば３０〜１００コース／２．５４ｃｍ、２０〜８０ウエール／２．５４ｃｍの範囲が適当である。
【００２６】
また、本発明の織編物には、吸水加工が施されていることが好ましい。織編物に吸水加工を施すことにより、さらに優れた吸水性が得られる。かかる吸水加工を施す方法としては、織編物にポリエチレングリコールジアクリレートやその誘導体、またはポリエチレンテレフタレート−ポリエチレングリコール共重合体などの親水化剤を染色時に同浴加工することが好適に例示される。また、かかる親水化剤の付着量は、織編物の重量に対して０．２５〜０．５０重量％の範囲であることが好ましい。
【００２７】
さらには、通常の染色加工、アルカリ減量加工、起毛加工、紫外線遮蔽剤、抗菌剤、消臭剤、防虫剤、蓄光剤、再帰反射剤、マイナスイオン発生剤等の機能を付与する各種加工を付加適用してもよい。
【００２８】
かくして得られた単層構造織編物には、単繊維繊度が１ｄｔｅｘより大の赤外線吸収性繊維が含まれるので優れた拡散蒸発性を呈する。また同時に、かかる単層構造織編物には、単繊維繊度が１ｄｔｅｘ以下の繊維が含まれるので優れた吸水性を呈する。その際、かかる吸水性としてはＪＩＳ  Ｌ１９０７−１９９８（バイレック法）により測定した吸水性が６ｃｍ以上であることが好ましい。さらには、かかる単層構造織編物は単層なので軽量でもあり、風合いもソフトである。その際、織編物の目付けとしては２５０ｇｒ／ｍ２以下（好ましくは５０〜２００ｇｒ／ｍ２）であることが好ましい。
【００２９】
次に、本発明の繊維製品は、前記の単層構造織編物を用いてなる、タオル、布きん、魚介類の天日乾燥用シート、スポーツ衣料、インナー衣料、紳士衣料、婦人衣料、および裏地衣料からなる群より選択されるいずれかの繊維製品である。かかる繊維製品は前記の単層構造織編物を用いているので、吸水性と拡散蒸発性に優れ、多量に発汗または吸水しても速やかに汗または水分を短時間で乾燥可能である。さらには、軽量でもある。
【実施例】
【００３０】
以下、実施例をあげて本発明を詳細に説明するが、本発明はこれらによって何ら限定されるものではない。なお、実施例中の各物性は下記の方法により測定したものである。
（１）水の吸水性
ＪＩＳ Ｌ１９０７−１９９８（バイレック法）に従って、経方向と緯方向の吸水性を測定した。
（２）保水量
試料を水中に浸漬し、下記式により試料の保水量を算出した。
保水量（％）＝（（浸漬後重量）−（浸漬前重量））／（浸漬前重量）×１００
（３）ランプ照射による水分の蒸発気散速度
２０℃、４０％ＲＨの測定環境下で、岩崎電気(株)製アイランプ＜スポット＞ＰＲＳ１００Ｖ５００Ｗで水分を含ませた試料表面の上方７０ｃｍの距離からランプ照射し、照射５分後の水分の乾燥状況を測定した。
（４）目付け
ＪＩＳ  L  １０９６、ＪＩＳ  Ｌ  １０１８により測定した。
【００３１】
［実施例１］
単繊維繊度１ｄｔｅｘ以下の繊維として、ポリエチレンテレフタレートマルチフィラメント（総繊度７１ｄｔｅｘ／１４４ｆｉｌ、単繊維繊度０．４９ｄｔｅｘ、帝人ファイバー（株）製）を用意した。一方、単繊維繊度が１ｄｔｅｘより大の赤外線吸収性繊維として、カーボンをポリマー中にポリマー重量対比３重量％練りこんだ黒原着ポリエチレンテレフタレートマルチフィラメント（総繊度８４ｄｔｅｘ／３６ｆｉｌ、単繊維繊度２．３ｄｔｅｘ、帝人ファイバー（株）製）を用意した。
【００３２】
次いで、前記単繊維繊度１ｄｔｅｘ以下の繊維と前記赤外線吸収性繊維とを（前者：後者）２：１で経糸に配し、前記単繊維繊度１ｄｔｅｘ以下の繊維と前記赤外線吸収性繊維とを（前者：後者）２：１で緯糸に配し、常法により平組織織物を製織した。その際、経糸密度１０１本／２．５４ｃｍ、緯糸密度９３本／２．５４ｃｍとした。
次いで、この織物に通常の染色加工を行って幅１５１ｃｍ、経糸密度１０６本／２．５４ｃｍ、緯糸密度１０１本／２．５４ｃｍ、目付け６７ｇ／ｍ２の一重（単層）平組織織物を得た。
【００３３】
かくして得られた単層平組織織物において、バイレック法の吸水性は６３ｃｍと優れた吸水性を有するものであった。また、この織物に保水量６０％となるよう水分を付与した後、ランプ照射による水分の蒸発気散速度を調べたところ、保水量１３％と優れた拡散蒸発性を有するものであった。
次いで、該単層平組織織物を用いて、布きん、魚介類の天日乾燥用シート、スポーツ衣料を得たところ、吸水性と拡散蒸発性に優れるものであった。
【００３４】
［比較例１］
実施例１において、経糸及び緯糸に使用したカーボンをポリマー中にポリマー重量対比３重量％練りこんだ黒原着ポリエチレンテレフタレートマルチフィラメント（総繊度８４ｄｔｅｘ／３６ｆｉｌ、単繊維繊度２．３ｄｔｅｘ、帝人ファイバー（株）製）の代わりにポリエチレンテレフタレートマルチフィラメント（総繊度７１ｄｔｅｘ／１４４ｆｉｌ、単繊維繊度０．４９ｄｔｅｘ、帝人ファイバー（株）製）を使用すること以外は実施例１と同様にした。
【００３５】
かかる織物において、バイレック法の吸水性は６５ｃｍと優れた吸水性を有するものであった。また、この織物に保水量６０％となるよう水分を付与した後、ランプ照射による水分の蒸発気散速度を調べたところ、保水量３６％と拡散蒸発性に劣るものであった。
【００３６】
［比較例２］
綿製の市販のタオルをＪＩＳＬ０２１７  １０３法で洗濯処理を５回して仕上げ剤を取り除いたものについてバイレック法の吸水性を測定したところ７０ｃｍと優れた吸水性を有するものであった。また、この織物に保水量６０％となるよう水分を付与した後、ランプ照射による水分の蒸発気散速度を調べたところ、保水量５４％と拡散蒸発性に劣るものであった。
【００３７】
［実施例２］
まず、経糸用としてセミダルポリエチレンテレフタレートマルチフィラメント（総繊度１６７ｄｔｅｘ／４８ｆｉｌ、単繊維繊度３．５ｄｔｅｘ、帝人ファイバー（株）製）を３本合糸してＺ６００回／ｍの撚糸を施したものを用意した。
一方、トライツイスター機を使用して、特公平６−８９４９４号公報に記載された方法により、下記の緯糸用複合糸を用意した。
【００３８】
（緯糸用複合糸）
・  芯糸：セミダルポリエチレンテレフタレートマルチフィラメント（総繊度８４ｄｔｅｘ／２４ｆｉｌ、単繊維繊度３．５ｄｔｅｘ、帝人ファイバー（株）製）１本
・  鞘糸（１）：分割型複合繊維（総繊度８４ｄｔｅｘ／２０ｆｉｌ：ポリエステルとポリアミドが相互に隣接配列された複合繊維であって、１６分割され、分割後の単糸繊度が０．２６ｄｔｅｘ）を２本引きそろえたもの
・  鞘糸（２）：カーボンをポリマー中にポリマー重量対比３重量％練りこんだ黒原着ポリエチレンテレフタレートマルチフィラメント（総繊度８４ｄｔｅｘ／３６ｆｉｌ、単繊維繊度２．３ｄｔｅｘ、帝人ファイバー（株）製、赤外線吸収性繊維）１本
・  押え糸：セミダルポリエチレンテレフタレートマルチフィラメント仮撚捲縮糸ＦＯ２１０Ｗ（総繊度８４ｄｔｅｘ／７２ｆｉｌ、単繊維繊度１．２ｄｔｅｘ、帝人ファイバー（株）製）１本
なお、前記緯糸用複合糸中に占める赤外線吸収性繊維の重量割合は２５重量％であった。
【００３９】
次いで、上記の糸をそれぞれ経糸、緯糸に使用して１８３ｃｍ幅の一重平組織織物を常法により製織した。その際、経糸密度：２６本／２．５４ｃｍ、緯糸密度：４２本／２．５４ｃｍであった。
次いで、この織物に１２０℃の熱水でリラックス処理を施すことにより、分割型複合繊維を分割して単糸繊度が０．２６ｄｔｅｘの極細繊維とした後、通常の染色加工を行って幅１５２ｃｍ、  経糸密度：３１本／２．５４ｃｍ、緯糸密度：４８本／２．５４ｃｍ、目付けは１８５ｇ／ｍ２の一重（単層）組織織物を得た。
【００４０】
かくして得られた一重平組織織物において、バイレック法の吸水性は経方向９ｃｍ、緯方向１３ｃｍ、ウイッキング性１．４秒と優れた吸水性を有するものであった。また、この織物に保水量６０％となるよう水分を付与した後、ランプ照射による水分の蒸発気散速度を調べたところ、保水量４０％と優れた拡散蒸発性を有するものであった。
【産業上の利用可能性】
【００４１】
本発明によれば、多量に発汗しても速やかに汗を吸収し短時間で乾燥させることが可能な速乾性に優れる単層構造織編物および繊維製品が提供され、その工業的価値は極めて大である。